(57)【要約】  サセプタは、ＳｉＣ基板の主面にエピタキシャル層を形成する際に当該ＳｉＣ基板を載せるための部材である。このサセプタには、支持面（２２）と、凹部（３０）と、が形成されている。支持面（２２）は、サセプタ上面（１１）よりも低い位置に形成され、ＳｉＣ基板の裏面の外周部を支持する。凹部（３０）は、支持面（２２）よりも径方向の内側に形成されており、少なくとも表面が炭化タンタルで構成されており、エピタキシャル層の形成処理時においてＳｉＣ基板の裏面と接触しない深さである。
2018207942.tif 000002
【特許請求の範囲】
【請求項１】
ＳｉＣ基板の主面にエピタキシャル層を形成する際に当該ＳｉＣ基板を載せるサセプタにおいて、
サセプタ上面よりも低い位置に形成され、前記ＳｉＣ基板の裏面の外周部を支持する支持面と、
前記支持面よりも径方向の内側に形成されており、少なくとも表面が炭化タンタルで構成されており、前記エピタキシャル層の形成処理時において前記ＳｉＣ基板の裏面と接触しない深さの凹部と、
が形成されていることを特徴とするサセプタ。
【請求項２】
請求項１に記載のサセプタであって、
前記凹部は全体にわたって深さが同じであることを特徴とするサセプタ。
【請求項３】
請求項２に記載のサセプタであって、
前記凹部には、基板厚み方向に平行な面である凹部側面と、基板厚み方向に垂直な面である凹部底面と、で構成されていることを特徴とするサセプタ。
【請求項４】
請求項１に記載のサセプタであって、
前記支持面の径方向の外側に形成されており、前記ＳｉＣ基板の径方向の移動を規制する規制面を有しており、
前記支持面及び前記規制面の少なくとも表面が炭化タンタルであることを特徴とするサセプタ。
【請求項５】
請求項１に記載のサセプタであって、
基材の少なくとも一部に異なる組成の層を被覆することで構成されており、
前記凹部は、基材の凹形状部分に炭化タンタル層を形成した構成であることを特徴とするサセプタ。
【請求項６】
請求項５に記載のサセプタであって、
前記基材が黒鉛であり、少なくともサセプタ上面とサセプタ側面にＳｉＣ層が形成されていることを特徴とするサセプタ。
【請求項７】
ＳｉＣ基板の主面にエピタキシャル層が形成されたエピタキシャル基板の製造方法において、
サセプタに前記ＳｉＣ基板を載せて化学蒸着法によりエピタキシャル層を形成するエピタキシャル層形成工程を含み、
前記エピタキシャル層形成工程で用いる前記サセプタには、
サセプタ上面よりも低い位置に形成され、前記ＳｉＣ基板の裏面の外周部を支持する支持面と、
前記支持面よりも径方向の内側に形成されており、少なくとも表面が炭化タンタルで構成されており、前記エピタキシャル層形成工程での処理時において前記ＳｉＣ基板と接触しない深さの凹部と、
が形成されていることを特徴とするエピタキシャル基板の製造方法。
【請求項８】
ＳｉＣ基板の主面にエピタキシャル層が形成されたエピタキシャル基板であって、
裏面の表面粗さ（Ｒａ）が１ｎｍ以下で、エピタキシャル層中のキャリア濃度の変動係数が４以下であることを特徴とするエピタキシャル基板。
【発明の詳細な説明】
【技術分野】
【０００１】
本発明は、主として、ＳｉＣ基板にエピタキシャル層を形成する際に用いられるサセプタに関する。
【背景技術】
【０００２】
従来から、サセプタにＳｉＣ基板を支持させた状態で、ＳｉＣ基板の主面に化学蒸着法によりエピタキシャル層を形成する処理が知られている。ここで、ＳｉＣ基板にエピタキシャル層を形成する際には、主面と裏面の熱膨張率の差により裏面側に膨らむように反ることがある。【０００３】
特許文献１は、ＳｉＣ基板のエピタキシャル成長のために用いるサセプタを開示する。このサセプタの表面はＴａＣで被膜されている。また、このサセプタには、エピタキシャル層の形成時のＳｉＣ基板の反りに合わせて湾曲した曲面が形成されている。この構成により、エピタキシャル層の形成時にＴａＣの被膜にかかる引張り応力を軽減させることができるので、ＴａＣの被膜を剥がれにくくすることができる。【０００４】
特許文献２は、カーボンにＴａＣを被覆した構成のサセプタを用いてＳｉＣ基板にエピタキシャル層を形成する方法を開示する。特許文献２の方法では、サセプタ上にプレートを載置してサセプタを高温に加熱することで、サセプタの表面に形成されていたＳｉＣ膜をプレートに付着させる。この構成により、サセプタに付着したＳｉＣがパーティクル源となることを防止できる。【０００５】
特許文献３は、窒化物系半導体基板に化合物半導体膜を形成する際に用いられる基板ホルダを開示する。一部の窒化物系半導体基板では、異方性の反りが発生することがある。そのため、この基板ホルダには、異方性の反りに合わせた非対称な凹部が形成されている。また、この凹部は、反りが発生した状態の窒化物系半導体基板と接触しないように構成されている。この構成により、窒化物系半導体基板の面内温度分布を均一化することができる。
【先行技術文献】
【特許文献】
【０００６】
【特許文献１】特開２０１７−２２３２０号公報
【特許文献２】特開２０１５−２０４４３４号公報
【特許文献３】特開２０１０−８０６１４号公報
【発明の概要】
【発明が解決しようとする課題】
【０００７】
ここで、ＳｉＣ基板にエピタキシャル層を形成する工程では、高温に加熱する必要があるため、ＳｉＣ基板の裏面からＳｉＣの昇華が生じて、ＳｉＣ基板の裏面が荒れることがある。ＳｉＣ基板の裏面が荒れている場合、後に行われるデバイス作製工程でＳｉＣ基板の裏面を吸着させることが困難になる。従って、ＳｉＣ基板の裏面の荒れを解消する処理（鏡面加工等）が必要となる。【０００８】
特許文献１では、ＳｉＣ基板の裏面をＴａＣ膜に接触させた状態でエピタキシャル層を形成している。この場合であっても、サセプタの熱が直接伝達するため、ＳｉＣ基板の裏面が荒れる。特許文献２では、ＳｉＣ基板をサセプタに載せた段階ではＳｉＣ基板の裏面は浮いているが、ＳｉＣ基板に反りが発生した場合の接触／非接触に関しては記載されていない。特許文献３は、ＳｉＣ基板ではなく窒化物系半導体基板を対象とした技術である。また、特許文献３は、窒化物系半導体基板の面内温度分布を均一化することを目的としており、面内温度分布を均一化させただけでは、ＳｉＣ基板の裏面の荒れを防止することはできない。【０００９】
本発明は以上の事情に鑑みてされたものであり、その主要な目的は、ＳｉＣ基板のエピタキシャル成長のために用いるサセプタにおいて、ＳｉＣ基板の裏面が荒れにくい構成を提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、以下の構成のサセプタが提供される。即ち、サセプタは、ＳｉＣ基板の主面にエピタキシャル層を形成する際に当該ＳｉＣ基板を載せるための部材である。このサセプタには、支持面と、凹部と、が形成されている。前記支持面は、サセプタ上面よりも低い位置に形成され、前記ＳｉＣ基板の裏面の外周部を支持する。前記凹部は、前記支持面よりも径方向の内側に形成されており、少なくとも表面が炭化タンタルで構成されており、前記エピタキシャル層の形成処理時において前記ＳｉＣ基板の裏面と接触しない深さである。
【００１２】
これにより、エピタキシャル層の形成処理時においてＳｉＣ基板の裏面（詳細には外周部以外の部分）とサセプタとが接触しないため、サセプタの熱が直接伝わらない。また、炭化タンタルは例えば黒鉛等と比較して熱輻射率が低いため、ＳｉＣ基板の裏面の温度が上がりにくい。以上により、上記のサセプタを用いることで、ＳｉＣ基板にエピタキシャル層を形成する際において、裏面を荒れにくくすることができる。また、例えば厚さの大きいエピタキシャル層を形成する場合、処理時間が長くなるため、ＳｉＣ基板の裏面の荒れが進行し易くなる（黒鉛と比較した場合の裏面の荒れの違いが一層顕著となる）。そのため、ＳｉＣ基板の裏面が荒れにくいという本発明の効果を一層有効に活用できる。
【００１３】
前記のサセプタにおいては、前記凹部は全体にわたって深さが同じであることが好ましい。
【００１４】
前記のサセプタにおいては、前記凹部には、基板厚み方向に平行な面である凹部側面と、基板厚み方向に垂直な面である凹部底面と、で構成されていることが好ましい。
【００１５】
このような形状を用いて、エピタキシャル層の形成時のＳｉＣ基板とサセプタの接触を防止することができる。そのため、ＳｉＣ基板の径、厚さ、処理時間、サセプタの組成等に応じて最適な形状のサセプタが実現できる。
【００１６】
前記のサセプタにおいては、以下の構成とすることが好ましい。即ち、サセプタは、前記支持面の径方向の外側に形成されており、前記ＳｉＣ基板の径方向の移動を規制する規制面を有している。前記支持面及び前記規制面の少なくとも表面が炭化タンタルである。
【００１７】
これにより、支持面及び規制面が例えば黒鉛である場合、エピタキシャル層の形成時に支持面及び規制面に生じたＳｉＣがＳｉＣ基板に付着することがあるが、炭化タンタルにすることで、ＳｉＣの付着を防止できる。また、凹部の表面をＳｉＣで構成した場合、エピタキシャル層の形成時にこのＳｉＣが昇華するため、サセプタの寿命が短くなる可能性がある。これに対し、上記の構成は、凹部の表面に加えて、支持面及び規制面も炭化タンタルであるため、ＳｉＣ基板をセットする部分の略全体において昇華を防止できる。これにより、サセプタの寿命を長くすることができる。
【００１８】
前記のサセプタにおいては、以下の構成とすることが好ましい。即ち、サセプタは、基材の少なくとも一部に異なる組成の層を被覆することで構成されている。前記凹部は、基材の凹形状部分に炭化タンタル層を形成することで構成されている。
【００１９】
これにより、サセプタのコストを軽減しつつ、選択的に特定の部位で同様の効果（ＳｉＣ基板の表面荒れの抑制）を発揮させることができる。
【００２０】
前記のサセプタにおいては、前記基材が黒鉛であり、少なくともサセプタ上面とサセプタ側面にＳｉＣ層が形成されていることが好ましい。
【００２１】
これにより、サセプタの全体を炭化タンタル層で被覆する場合は、炭化タンタル層の上にＳｉＣが析出して、その析出したＳｉＣがＳｉＣ基板に付着するおそれがある。この点、上記のようにサセプタ上面及びサセプタ側面をＳｉＣ層で被覆することで、炭化タンタルの上にＳｉＣが析出されにくいので、ＳｉＣ基板の汚れを防止できる。
【００２２】
本発明の第２の観点によれば、以下のエピタキシャル基板の製造方法が提供される。即ち、この製造方法は、サセプタに前記ＳｉＣ基板を載せて化学蒸着法によりエピタキシャル層を形成するエピタキシャル層形成工程を含む。前記エピタキシャル層形成工程で用いる前記サセプタには、支持面と、凹部と、が形成されている。前記支持面は、サセプタ上面よりも低い位置に形成され、前記ＳｉＣ基板の裏面の外周部を支持する。前記凹部は、前記支持面よりも径方向の内側に形成されており、少なくとも表面が炭化タンタルで構成されており、前記エピタキシャル層形成工程での処理時において前記ＳｉＣ基板と接触しない深さである。
【００２３】
本発明の第３の観点によれば、以下の構成のエピタキシャル基板が提供される。即ち、このエピタキシャル基板は、ＳｉＣ基板の主面にエピタキシャル層が形成されたものである。エピタキシャル基板の裏面の表面粗さが１ｎｍ以下で、エピタキシャル層中のキャリア濃度の変動係数が４以下である。
【図面の簡単な説明】
【００２４】
【図１】本発明の一実施形態に係るサセプタの斜視図。
【図２】サセプタの基板載置部の側面断面図。
【図３】ＳｉＣ基板の載置時とエピタキシャル層形成時の様子を示す断面図。
【図４】エピタキシャル層形成後のＳｉＣ基板の裏面の顕微鏡写真を、凹部深さが３０μｍの場合と２００μｍの場合とで比較する図。
【図５】エピタキシャル層形成後のキャリア濃度分布の変動係数を、凹部深さが１００μｍ、２００μｍ、４００μｍの場合で比較する図。
【図６】第１変形例に係るサセプタの基板載置部の側面断面図。
【発明を実施するための形態】
【００２５】
次に、図面を参照して本発明の実施形態を説明する。初めに、図１及び図２を参照してサセプタ１０の構成について説明する。図１は、本発明の一実施形態に係るサセプタ１０の斜視図である。図２は、サセプタ１０の基板載置部１４の側面断面図である。
【００２６】
サセプタ１０は、ＳｉＣ基板５０にエピタキシャル層を形成する際にＳｉＣ基板５０を載置するための部材である。エピタキシャル層を形成する工程では、サセプタ１０にＳｉＣ基板５０を載置し、サセプタ１０を加熱容器に収容して化学蒸着法（ＣＶＤ法）を行う。そして、高温環境下で原料ガス等を導入することで、ＳｉＣ基板にエピタキシャル層が形成される。ここで、加熱容器に導入されるガスとしては、例えば、Ｓｉ原料としてのＳｉＨ4、Ｃ原料としてのＣ3Ｈ8、Ｃ2Ｈ2、ドーパントのためのＮ2（ｎ型）、（ＣＨ3）3Ａｌ（ｐ型）、成長速度の向上を目的とした、ＨＣｌ、ＳｉＨ2Ｃｌ2、ＳｉＨＣｌ3、ＳｉＣｌ4、ＣＨ3ＳｉＣｌを挙げることができる。また、エピタキシャル層を形成する工程では、サセプタ１０を中心軸を回転軸として回転させても良い。以上のようにしてエピタキシャル層が形成されたＳｉＣ基板５０をエピタキシャル基板と称する。特に、本明細書では、エピタキシャル層が形成された後（直後）であって、次の工程（次にＳｉＣ基板５０を機械的又は化学的に加工する工程）が行われる前の基板をエピタキシャル基板と称する。ここで、次の工程とは、例えば、ＳｉＣ基板５０の厚みを調整する工程、ＳｉＣ基板５０の裏面に鏡面加工を行う工程である。これらの工程は、例えば研磨や研削などの機械加工によって行われていても良いし、Ｓｉ蒸気圧下で加熱することでＳｉＣ基板５０の表面をエッチングするＳｉ蒸気圧エッチングによって行われていても良い。
【００２７】
図１に示すように、サセプタ１０は円板形状（円柱形状）であり、円状の２面のうちの一方がサセプタ上面１１であり、他方がサセプタ底面１３である。また、サセプタ上面１１とサセプタ底面１３を接続する湾曲面（円弧面）がサセプタ側面１２である。サセプタ１０のサセプタ上面１１には、複数の基板載置部１４が形成されている。
【００２８】
また、サセプタ１０を組成の観点から説明すると、図２に示すように、黒鉛製の基材に、ＴａＣ層又はＳｉＣ層を形成した構成である。上述のサセプタ上面１１、サセプタ側面１２、及びサセプタ底面１３はＳｉＣ層で構成されている。また、基板載置部１４の表面（詳細は後述）は、ＴａＣ層で構成されている。
【００２９】
基板載置部１４は、ＳｉＣ基板５０を載せるとともに、ＳｉＣ基板５０の移動を規制する部分である。図２に示すように、基板載置部１４は、上段部２０と、凹部３０と、で構成される２段構造である。上段部２０には、側面としての規制面２１と、底面としての支持面２２と、が形成されている。凹部３０には、側面としての凹部側面３１と、底面としての凹部底面３２と、が形成されている。
【００３０】
支持面２２は、円環状の面であり、ＳｉＣ基板５０を支持する。以下、具体的に説明する。ここで、ＳｉＣ基板５０の面のうち、エピタキシャル層を形成する面を主面と称する。従って、本実施形態では、ＳｉＣ基板５０の主面は、Ｓｉ面又はＣ面であり、円形の面である。また、この主面の反対側の面を裏面と称する。ＳｉＣ基板５０は、裏面の外周部（円形の輪郭近傍の部分）が支持面２２に接触するように載せられる。そのため、支持面２２の内径（支持面２２の径方向内側の輪郭で構成される円の直径）は、対象となるＳｉＣ基板５０の直径（例えば、２インチ、３インチ、４インチ、６インチ等）よりも小さい。また、支持面２２の外径（支持面２２の径方向外側の輪郭で構成される円の直径）は、対象となるＳｉＣ基板５０の直径よりも大きい。この構成により、支持面２２は、ＳｉＣ基板５０を支持する。
【００３１】
また、規制面２１は、支持面２２の径方向外側の端部から上方に垂直に延びるように形成された円弧状の面である。規制面２１は、支持面２２に載せられたＳｉＣ基板５０が、径方向（主面又は裏面に沿う方向）に移動した際に、当該ＳｉＣ基板５０に当たることで、ＳｉＣ基板５０の移動を規制する。
【００３２】
凹部側面３１は、支持面２２の径方向内側の端部から下方に垂直に延びるように形成された円弧状の面である。そのため、凹部側面３１が形成される位置は、規制面２１よりも径方向内側である。また、凹部側面３１の高さ（基板厚み方向の長さ）は、規制面２１の高さよりも低くても良いし、規制面２１の高さと同じであっても良いし、規制面２１の高さより高くても良い。
【００３３】
凹部底面３２は、凹部側面３１の下側の端部から水平に延びるように形成された円形の面である。そのため、凹部底面３２の径は、支持面２２の内径と同じである。なお、規制面２１及び凹部側面３１の少なくとも一方は、基板厚み方向に対して傾斜していても良い。この場合、例えば、凹部底面３２の径は、支持面２２の内径よりも小さくなる。また、本実施形態では、凹部底面３２から支持面２２までの長さ（詳細には凹部底面３２から、支持面２２を含む仮想平面までの長さ）を凹部深さと称し、特に凹部底面３２の径方向の中央における凹部深さ（図３に符号Ｌで示す長さ）を中央凹部深さと称する。なお、本実施形態では、凹部深さは凹部３０の全体にわたって同じ長さであるが、位置に応じて異なっていても良い。
【００３４】
図２に示すように、本実施形態では、規制面２１、支持面２２、凹部側面３１、凹部底面３２は、何れも、全体にわたって炭化タンタル層で構成されている。
【００３５】
次に、本実施形態のサセプタ１０を用いてエピタキシャル層を形成する効果について、図３から図５を参照して説明する。
【００３６】
上述のように、ＳｉＣ基板５０にエピタキシャル層を形成する際には、主面と裏面の熱膨張率の差により裏面側に膨らむように反ることがある。図３の下側の図には、ＳｉＣ基板５０が反った状態の様子が示されている。図３に示すように、本実施形態の凹部３０は、エピタキシャル層の形成時（例えば１５００℃から１７００℃）において（即ちＳｉＣ基板５０が反った状態において）、ＳｉＣ基板５０の裏面と凹部底面３２とが接触しない深さとなっている。この深さはＳｉＣ基板５０の直径により変化する事が推測される。
【００３７】
ここで、ＳｉＣ基板の裏面の荒れは、凹部深さに関係すると考えられる。例えば、凹部深さが浅い場合、ＳｉＣ基板の裏面と凹部底面との距離が近くなるので、熱が伝わり易くなり、裏面が荒れ易くなると考えられる。
【００３８】
この点を検証するため、凹部深さが３０μｍのサセプタと、凹部深さが２００μｍのサセプタ（ともに凹部の表面は黒鉛）とで、２インチのＳｉＣ基板にエピタキシャル層を形成した後の裏面を白色微分干渉顕微鏡で測定する実験を行った。図４は、この実験で得られた顕微鏡写真及び裏面の算術表面粗さＲａ（以下、表面粗さ）である。図４に示すように、凹部深さが３０μｍのサセプタを用いた場合、表面粗さが１０．２５ｎｍとなり、凹部深さが２００μｍのサセプタを用いた場合、表面粗さが０．９７ｎｍとなり、上記の考察が正しいことが検証された。
【００３９】
図５は、凹部の表面が炭化タンタルであるサセプタの凹部深さと、２インチのＳｉＣ基板を用いた場合の窒素ドープ量（キャリア濃度）の変動係数（標準偏差を平均値で除した値）との関係を検証した実験の結果を示す図である。図５に示すように、凹部深さが１００μｍと２００μｍとでは窒素ドープ量の変動係数は３．８（即ち４以下）で同じであり、凹部深さが４００μｍの場合は窒素ドープ量の変動係数が大きくなる（窒素ドープ量が不均一になる）。従って、サセプタは、凹部深さが１００μｍから２００μｍであることが好ましい。なお、凹部深さが一様でない場合は、中央凹部長さが、ＳｉＣ基板５０の裏面に最も影響が大きいと考えられるので、この場合は、中央凹部長さが１００μｍ以上２００μｍ以下であることが好ましい。
【００４０】
また、炭化タンタルは、黒鉛と比較して、熱輻射率が低い。本実施形態では、凹部側面３１及び凹部底面３２が炭化タンタルで構成されているため、サセプタ１０の熱がＳｉＣ基板５０の裏面に伝わりにくくなる。従って、加熱に伴うＳｉＣ基板５０の裏面の荒れがより生じにくくなる。そのため、本実施形態のサセプタ１０を用いてエピタキシャル層を形成したＳｉＣ基板５０の裏面は、凹部の表面が黒鉛のサセプタを用いた場合よりも、荒れが生じにくい。従って、本実施形態ではＳｉＣ基板５０の裏面の表面粗さが１ｎｍ（詳細には０．９７ｎｍ）以下になると推測される。また、ＳｉＣ基板５０の裏面の表面粗さは、０．４ｎｍ以上になると推測される。なお、これらの表面粗さは、エピタキシャル層の形成速度を１０μｍ／ｈとして形成処理を１時間行うことで、主面に厚さが１０μｍのエピタキシャル層を形成した場合の裏面の表面粗さである。また、例えば厚さの大きいエピタキシャル層を形成する場合、処理時間が長くなるため、ＳｉＣ基板５０の裏面の荒れが進行し易くなる。そのため、ＳｉＣ基板５０の裏面が荒れにくいという効果を一層有効に活用できる。
【００４１】
次に、上記実施形態の変形例を説明する。上記実施形態で説明したサセプタ１０の形状（特に凹部３０の形状）又は組成は、エピタキシャル層の形成時にＳｉＣ基板５０の裏面が凹部底面３２に接触しない形状であれば、上記実施形態と異なる形状にすることもできる。
【００４２】
図６は、第１変形例に係るサセプタ１０の基板載置部１４の側面断面図である。第１変形例のサセプタ１０は、上段部２０の上端の全体にわたって、面取り部２３が形成されている。これにより、ＳｉＣ基板５０を載置する際に、サセプタ１０とＳｉＣ基板５０の接触によるＳｉＣ基板５０の損傷を防止したり、ＳｉＣ基板５０を載置し易くなる。
【００４３】
また、本実施形態のサセプタ１０は、支持面２２の径方向の外側に形成されており、ＳｉＣ基板５０の径方向の移動を規制する規制面２１を有している。支持面２２及び規制面２１の少なくとも表面が炭化タンタルである。
【００４４】
これにより、支持面２２及び規制面２１が例えば黒鉛である場合、エピタキシャル層の形成時に支持面２２及び規制面２１に生じたＳｉＣがＳｉＣ基板５０に付着することがあるが、炭化タンタルにすることで、ＳｉＣの付着を防止できる。また、凹部３０の表面をＳｉＣで構成した場合、エピタキシャル層の形成時にこのＳｉＣが昇華するため、サセプタの寿命が短くなる可能性がある。これに対し、本実施形態の構成は、凹部３０の表面に加えて、支持面２２及び規制面２１も炭化タンタルであるため、ＳｉＣ基板５０をセットする部分である基板載置部１４の略全体において昇華を防止できる。これにより、サセプタ１０の寿命を長くすることができる。
【００４５】
また、本実施形態のサセプタ１０は、基材（黒鉛基材）の少なくとも一部に異なる組成の層（本実施形態ではＳｉＣ及び炭化タンタル）を被覆することで構成されている。凹部３０は、基材の凹形状部分に炭化タンタル層を形成した構成である。
【００４６】
これにより、サセプタ１０のコストを軽減しつつ、選択的に特定の部位で同様の効果（ＳｉＣ基板５０の表面荒れの抑制）を発揮させることができる。
【００４７】
また、本実施形態のサセプタ１０において、基材が黒鉛であり、少なくともサセプタ上面１１とサセプタ１０側面にＳｉＣ層が形成されている。
【００４８】
これにより、サセプタ１０の全体を炭化タンタル層で被覆する場合は、炭化タンタルの上にＳｉＣが析出して、その析出したＳｉＣがＳｉＣ基板５０に付着するおそれがある。この点、上記のようにサセプタ上面１１及びサセプタ側面１２の被覆をＳｉＣ層とすることで、炭化タンタルの上にＳｉＣが析出されにくいので、ＳｉＣ基板の汚れを防止できる。
【００４９】
以上に本発明の好適な実施の形態を説明したが、上記の構成は例えば以下のように変更することができる。
【００５０】
上記実施形態では、黒鉛製の基材を用いたが他の素材の基材を用いても良い。また、基材には、ＳｉＣ層及び炭化タンタル層以外の組成の層を被覆しても良い。また、基材を省略しても良い。また、凹部３０の表面が炭化タンタルであれば、他の部分の表面は別の素材であっても良い。
【００５１】
上記実施形態で説明した凹部の形状は例示であり、異なる形状であっても良い。また、上記実施形態では、支持面２２は円環状であるため、ＳｉＣ基板５０の外周部の全体を支持する（３６０度にわたって支持する）。これに代えて、ＳｉＣ基板５０の外周部の一部のみを支持する構成（例えば所定の角度毎に支持面２２が形成される構成）であっても良い。
【符号の説明】
【００５２】
１０  サセプタ
１４  基板載置部
２０  上段部
２１  規制面
２２  支持面
３０  凹部
３１  凹部側面
３２  凹部底面
５０  ＳｉＣ基板
【図１】
2018207942.tif 000003
【図２】
2018207942.tif 000004
【図３】
2018207942.tif 000005
【図４】
2018207942.tif 000006
【図５】
2018207942.tif 000007
【図６】
2018207942.tif 000008
【国際調査報告】
2018207942.tif 000009
2018207942.tif 000010
2018207942.tif 000011